СПОСОБ ИЗГОТОВЛЕНИЯ ИЗДЕЛИЙ ИЗ ОГНЕУПОРНОГО КЕРАМИЧЕСКОГО МАТЕРИАЛА В ЭЛЕКТРОННОЙ ТЕХНИКЕ СВЧ

3
1. Способ изготовления изделий из огнеупорного керамического материала в электронной технике СВЧ на основе оксида алюминия при наличии оксида циркония, включающий увлажнение поверхности фракций - частиц наполнителя - оксида алюминия поверхностно-активным веществом, получение шихты заданного состава посредством смешения наполнителя и связующего до полной гомогенизации шихты, формование заданных заготовок изделий холодным прессованием, сушку при нормальной температуре, обжиг в окислительной среде, отличающийся тем, что оксид циркония берут в виде золя гидроксида циркония - пентациркона, в качестве связующего берут каолин обогащенный с массовой долей оксида алюминия, %, не менее 36, шихту заданного состава получают на основе наполнителя - оксида алюминия и связующего - каолина при их соотношении 3:1 соответственно, обжиг в окислительной среде проводят по режиму - повышение температуры до 1650±20°С со скоростью 50±5°С/ч, изотермическая выдержка при этой температуре в течение 3,0±0,5 ч и охлаждение до нормальной температуры с той же скоростью, после обжига заготовок изделий в окислительной среде на их поверхность наносят золь гидроксида циркония плотностью 1100-1180 кг/мм, толщиной 1-3 мкм, с последующей сушкой при нормальной температуре до полного обезвоживания, далее проводят дополнительный обжиг в окислительной среде по режиму - повышение температуры до 1650±20°С со скоростью 100±5°С/ч, изотермическая выдержка при этой температуре в течение 3,0±0,5 ч и охлаждение до нормальной температуры с той же скоростью.
2. Способ изготовления изделий из огнеупорного керамического материала в электронной технике СВЧ по п.1, отличающийся тем, что в качестве поверхностно-активного вещества берут олеиновую либо стеариновую кислоту в количестве 0,5-1,0% от общего количества связующего.
3. Способ изготовления изделий из огнеупорного керамического материала в электронной технике СВЧ по п.1, отличающийся тем, что формование заготовок изделий осуществляют посредством гидравлического холодного прессования.
4. Способ изготовления изделий из огнеупорного керамического материала в электронной технике СВЧ по п.1, отличающийся тем, что изделиями электронной техники СВЧ могут быть муфель печи, лодочка и их элементы для обжига изделий электронной техники СВЧ.